【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2015514071.tif 000001
の構造を持つ、α，β−不飽和アミド含有有機ケイ素化合物を含むヒドロゲル組成物であって、
Ｒ１、Ｒ２およびＲ３は、水素、１から３個の炭素原子を持つアルキル基、フェニル基、もしくはＲ７Ｃ（＝Ｏ）ＯＲ８基より独立して選択され、ここでＲ７は化学結合もしくは１から６個の炭素原子を持つアルキレン基であり、Ｒ８は水素もしくは１から３個の炭素原子のアルキル基であり、
Ｒ４は、水素、１から６個の炭素原子を持つアルキル基、もしくはフェニル基であり、
Ｒ５は、１から１６個の炭素原子を持ち、かつ任意選択で酸素、硫黄、窒素、またはそれらの二つもしくはそれ以上のヘテロ原子を持つアルキレンであり、
Ａは酸素もしくは硫黄であり、
Ｇはヒドロキシル置換シクロヘキシレン基であり、
Ｒ６は化学結合、または１から１６個の炭素原子を持ち、かつ任意選択で酸素、硫黄、窒素、または二つもしくはそれ以上のヘテロ原子を持つアルキレン基であり、
Ｘ１は、メチル、トリメチルシロキシ、もしくは−Ｏ［Ｓｉ（ＣＨ３）２Ｏ−］ｎであり、式中ｎは１から９の整数であり、
Ｘ２は、メチル、トリメチルシロキシ、もしくは−［ＯＳｉ（ＣＨ３）２］ｍＧ１であり、式中Ｇ１は（ＣＨ３）３ＳｉＯ−もしくは一般式：
【化２】
2015514071.tif 000002
のα，β−不飽和アミド含有基であり、ここでｍは０から２００であり、ただしＸ２が−［ＯＳｉ（ＣＨ３）２］ｍＧ１であるとき、Ｘ１およびＸ３がメチルであるという条件であり、
Ｘ３は、メチル、トリメチルシロキシ、（ＣＨ３）３ＳｉＣＨ２ＣＨ２−、（ＣＨ３）３ＳｉＣＨ２ＣＨ２Ｓｉ（ＣＨ３）２Ｏ−、もしくは−ＯＳｉ（ＣＨ３）２であり、ただし（ｉ）Ｘ１が−Ｏ［Ｓｉ（ＣＨ３）２Ｏ−］ｎであるとき、Ｘ３が−ＯＳｉ（ＣＨ３）２でありかつ、Ｘ１がＸ３と化学結合を形成し、環状ポリシロキサン環を形成するケイ素原子へと結合する二価の−Ｘ１−Ｘ３−基を形成するという条件と、（ｉｉ）Ｘ３が−ＯＳｉ（ＣＨ３）２であるとき、Ｘ１が−Ｏ［Ｓｉ（ＣＨ３）２Ｏ−］ｎでありかつ、Ｘ１がＸ３と化学結合を形成し、環状ポリシロキサン環を形成するケイ素原子へと結合する二価の−Ｘ１−Ｘ３−基を形成するという条件とに従う、
ヒドロゲル組成物。
【請求項２】
Ｒ１がＲ７Ｃ（＝Ｏ）ＯＲ８であり、ここでＲ７が化学結合であり、Ｒ８が１から３個の炭素原子のアルキル基であり、Ｒ２が水素であり、Ｒ３が水素もしくはメチルであり、Ｒ４が水素もしくはメチルであり、Ａが酸素であり、Ｒ６が独立して化学結合、メチレン、１，２−エチレン、１，３−プロピレン、１，２−プロピレン、１，３−ブチレン、および１，４−ブチレンから選択され、またはＸ１がメチルもしくはトリメチルシロキシであり、Ｘ２がメチルもしくはトリメチルシロキシであり、Ｘ３がトリメチルシロキシ、ジメチル−（２−トリメチルシラニルーエチル）−シラニルもしくはジメチル−（２−トリメチルシラニル−エチル）−シラニルオキシである、請求項１に記載のヒドロゲル組成物中のα，β不飽和アミド含有有機ケイ素化合物。
【請求項３】
α，β−不飽和アミド含有有機ケイ素化合物が、α，β−不飽和アミド基およびシリル基がシクロアルキレン架橋基上のトランス１，３−置換にあり、式（ＩＩ）：
【化３】
2015514071.tif 000003
を持つ立体化学を有し、
式中、
Ｒ１、Ｒ２およびＲ３は、水素、１から３個の炭素原子を持つアルキル基、フェニル基、もしくはＲ７Ｃ（＝Ｏ）ＯＲ８基より独立して選択され、ここでＲ７は化学結合もしくは１から６個の炭素原子を持つアルキレン基であり、Ｒ８は水素もしくは１から３個の炭素原子のアルキル基であり、
Ｒ４は、水素、１から６個の炭素原子を持つアルキル基、もしくはフェニル基であり、
Ｒ５は、１から１６個の炭素原子を持ち、かつ任意選択で酸素、硫黄、窒素、またはそれらの二つもしくはそれ以上のヘテロ原子を持つアルキレン基であり、
Ａは酸素、窒素もしくは硫黄であり、
Ｇはヒドロキシル置換シクロヘキシレン基であり、
Ｒ６は化学結合、または１から１６個の炭素原子を持ち、かつ任意選択で酸素、硫黄、窒素、または二つもしくはそれ以上のヘテロ原子を持つアルキレン基であり、
Ｘ１は、メチル、トリメチルシロキシもしくは−Ｏ［Ｓｉ（ＣＨ３）２Ｏ−］ｎであり、式中ｎは１から９の整数であり、
Ｘ２は、メチルもしくはトリメチルシロキシであり、
Ｘ３は、メチル、トリメチルシロキシ、（ＣＨ３）３ＳｉＣＨ２ＣＨ２−、（ＣＨ３）３ＳｉＣＨ２ＣＨ２Ｓｉ（ＣＨ３）２Ｏ−、もしくは−ＯＳｉ（ＣＨ３）２であり、ただし（ｉ）Ｘ１が−Ｏ［Ｓｉ（ＣＨ３）２Ｏ−］ｎであるとき、Ｘ３が−ＯＳｉ（ＣＨ３）２でありかつ、Ｘ１がＸ３と化学結合を形成し、環状ポリシロキサン環を形成するケイ素原子へと結合する二価の−Ｘ１−Ｘ３−基を形成するという条件と、（ｉｉ）Ｘ３が−ＯＳｉ（ＣＨ３）２であるとき、Ｘ１が−Ｏ［Ｓｉ（ＣＨ３）２Ｏ−］ｎでありかつ、Ｘ１がＸ３と化学結合を形成し、環状ポリシロキサン環を形成するケイ素原子へと結合する二価の−Ｘ１−Ｘ３−基を形成するという条件とに従う、
請求項１に記載のヒドロゲル組成物中のα，β不飽和アミド含有有機ケイ素化合物。
【請求項４】
α，β−不飽和アミド含有有機ケイ素化合物が、一般式（ＩＩＩ）：
【化４】
2015514071.tif 000004
を持ち、
式中、
Ｒ１、Ｒ２およびＲ３は、水素、１から３個の炭素原子を持つアルキル基、フェニル基、もしくはＲ７Ｃ（＝Ｏ）ＯＲ８基より独立して選択され、ここでＲ７は化学結合もしくは１から６個の炭素原子を持つアルキレン基であり、Ｒ８は水素もしくは１から３個の炭素原子のアルキル基であり、
Ｒ４は、水素、１から６個の炭素原子を持つアルキル基、もしくはフェニル基であり、
Ｒ５は、１から１６個の炭素原子を持ち、かつ任意選択で酸素、硫黄、窒素もしくはそれらの二つもしくはそれ以上のヘテロ原子を持つアルキレン基であり、
Ａは酸素、窒素もしくは硫黄であり、
Ｇはヒドロキシル置換シクロヘキシレン基であり、
Ｒ６は化学結合、または１から１６個の炭素原子を持つアルキレン基である、
請求項１に記載のヒドロゲル組成物中のα，β不飽和アミド含有有機ケイ素化合物。
【請求項５】
ヒドロゲル組成物が、１０秒もしくはそれ未満の時間で、３６５ｎｍで１０５ｍＷ／ｃｍ２の強度の光を用いて、自立フィルムへと硬化される、請求項１〜４のいずれか一項に記載のヒドロゲル組成物。
【請求項６】
請求項１〜５のいずれか一項に記載のヒドロゲル組成物中のα，β−不飽和アミド含有有機ケイ素化合物であって、前記α，β−不飽和アミド含有有機ケイ素化合物は、
（ａ）式（ＩＶ）：
【化５】
2015514071.tif 000005
を持つオキサ−ビシクロ［４．１．０］ヘプテンもしくはアルケニル−オキサ−ビシクロ［４．１．０］ヘプタンを、式（Ｖ）：
Ｈ−ＳｉＸ１Ｘ２Ｘ３      （Ｖ）
のヒドリドシリル含有有機化合物とヒドロシリル化触媒の存在下で反応させ、
〔式中、Ｒ７は化学結合、または１から１４個の炭素原子を含み、任意選択で酸素、硫黄もしくは窒素のヘテロ原子を持つ、アルキレン基であり、
Ｒ８は水素、もしくは１から６個の炭素原子のアルキル基であり、
Ｘ１は、メチル、トリメチルシロキシ、もしくは−Ｏ［Ｓｉ（ＣＨ３）２Ｏ−］ｎであり、式中ｎは１から９の整数であり、
Ｘ２はメチル、トリメチルシロキシ、もしくは−［ＯＳｉ（ＣＨ３）２］ｍＧ２であり、式中Ｇ２は（ＣＨ３）３ＳｉＯＳｉ（ＣＨ３）２Ｏ−もしくはＨ（ＣＨ３）２ＳｉＯ−であり、かつｍは０から２００の整数であり、ただし、Ｘ２が−［ＯＳｉ（ＣＨ３）２」ｍＧ２であるとき、Ｘ１およびＸ３がメチルであるという条件であり、
Ｘ３はメチル、トリメチルシロキシ、（ＣＨ３）３ＳｉＣＨ２ＣＨ２−、（ＣＨ３）３ＳｉＣＨ２ＣＨ２Ｓｉ（ＣＨ３）２Ｏ−もしくは−ＯＳｉ（ＣＨ３）２であり、ただし（ｉ）Ｘ１が−Ｏ［Ｓｉ（ＣＨ３）２Ｏ−］ｎであるとき、Ｘ３が−ＯＳｉ（ＣＨ３）２でありかつ、Ｘ１がＸ３と化学結合を形成し、環状ポリシロキサン環を形成するケイ素原子へと結合する二価の−Ｘ１−Ｘ３−基を形成するという条件と、（ｉｉ）Ｘ３が−ＯＳｉ（ＣＨ３）２であるとき、Ｘ１が−Ｏ［Ｓｉ（ＣＨ３）２Ｏ−］ｎでありかつ、Ｘ１がＸ３と化学結合を形成し、環状ポリシロキサン環を形成するケイ素原子へと結合する二価の−Ｘ１−Ｘ３−基を形成するという条件とに従う〕
そして（ｂ）ステップ（ａ）の産物を、式（ＶＩ）：
【化６】
2015514071.tif 000006
を持つα，β−不飽和アミド含有酸
〔式中、Ｒ１、Ｒ２およびＲ３は、水素、１から３個の炭素原子を持つアルキル基、フェニル基、もしくはＲ７Ｃ（＝Ｏ）ＯＲ８基より独立して選択され、ここでＲ７は化学結合もしくは１から６個の炭素原子を持つアルキレン基であり、Ｒ８は水素もしくは１から３個の炭素原子のアルキル基であり、
Ｒ４は、水素、１から６個の炭素原子を持つアルキル基、もしくはフェニル基であり、
Ｒ５は、１から１６個の炭素原子を持ち、かつ任意選択で酸素、硫黄、窒素、またはそれらの二つもしくはそれ以上のヘテロ原子を持つアルキレン基であり、
Ａは酸素もしくは硫黄である〕と反応させ、ここで反応（ｂ）は、任意選択でオキシラン環を開環し、重合可能なアミド含有有機ケイ素化合物をもたらすための追加の触媒の存在下で実施される、
を含む方法によって調製される、α，β−不飽和アミド含有有機ケイ素化合物。
【請求項７】
（ａ１）アルケニル−オキサ−ビシクロ［４．１．０］ヘプタンが、３−エテニル−７−オキサ−ビシクロ［４．１．０］ヘプタンの全重量に基づいて８５重量パーセントより多いＣ−１エクアトリアルの位置とＣ−６アクシアルの位置とにおいてシクロヘキシル環の１−炭素原子と６−炭素原子へと結合するオキシラン環の酸素原子を持ち、かつエクアトリアルの位置においてシクロヘキシル環の３−炭素原子に結合するビニル基を持つ３−エテニル−７−オキサ−ビシクロ［４．１．０］ヘプタンを含むかまたは、３−エテニル−７−オキサ−ビシクロ［４．１．０］ヘプタンの全重量に基づいて８５重量パーセントより多いＣ−１アクシアルの位置とＣ−６エクアトリアルの位置とにおいてシクロヘキシル基の１−炭素原子と６−炭素原子へと結合しするオキシラン環の酸素原子を持ち、かつエクアトリアルの位置においてシクロヘキシル環の２−炭素原子に結合するビニル基を持つ２−エテニル−７−オキサ−ビシクロ［４．１．０］ヘプタンを含み、（ａ２）ヒドリドシリル含有有機化合物が、１，１，１，２，３，３，３−ペプタメチルトリシロキサン、トリス−（トリメチルシロキシ）ヒドリドシラン、１−ジメチルシラニル−２−トリメチルシラニル−エタン、１，１，３，３−テトラメチル−１−（２−トリメチルシラニル−エチル）ジシロキサン、および２，２，４，４，６−ペンタメチル−［１，３，５，２，４，６］トリオキサトリシリナン、またはそれらの二つもしくはそれ以上の組み合わせから選択され、（ａ３）ヒドロシリル化触媒が、白金、パラジウム、ルテニウム、イリジウムおよびロジウム、ならびに白金、パラジウム、ルテニウム、イリジウム、ロジウムの金属錯体、またはそれらの二つもしくはそれ以上の組み合わせから選択され、好ましくはヒドロシリル化触媒が、エタノールに溶解したクロロ白金酸、イソプロパノールに溶解したクロロ白金酸、オクタノールに溶解したクロロ白金酸、キシレンに溶解した白金（０）−１，３−ジビニル−１，１，３，３−テトラメチルジシロキサン錯体およびポリジメチルシロキサン油に溶解した白金（０）−１，３−ジビニル−１，１，３，３−テトラメチルジシロキサン錯体、またはそれらの二つもしくはそれ以上の組み合わせから選択され、（ｂ１）α，β−不飽和アミド含有酸がアクリロイルアミノ酢酸、（２−メチル−アクリロイルアミノ）−酢酸、３−（２−メチル−アクリロイルアミノ）−プロピロン酸、３−［メチル−（２−メチル−アクリロイル）−アミノ］−プロピロン酸、３−（カルボキシメチル−カルバモイル）−アクリル酸メチルエステル、３−（チオカルボキシメチル−カルバモイル）−アクリル酸メチルエステル、アクリロイルアミノチオ酢酸および（２−メチル−アクリロイルアミノ）−チオ酢酸、またはそれらの二つもしくはそれ以上の組み合わせから選択され、ならびに（ｂ２）ステップ（ｂ）における追加の触媒がチタニウムテトラアルコキシドである、請求項６に記載のα，β−不飽和アミド含有有機ケイ素化合物。
【請求項８】
ヒドロゲルが、メチルメタクリラート、エチルメタクリラート、ブチルメタクリラート、２−エチルヘキシルアクリラート、シクロヘキシルメタクリラート、メチルアクリラート、２−ヒドロキシエチルメタクリラート（ＨＥＭＡ）、Ｎ−ビニルピロリドン（ＮＶＰ）、メタクリル酸（ＭＡ）、ジメチルアクリルアミド（ＤＭＡ）およびそれらの二つもしくはそれ以上の組み合わせから選択される、活性化炭素−炭素二重結合を持つコモノマーの少なくとも一つ、ここでヒドロゲルが、Ｎ−ビニル−ピロリドン、Ｎ−ビニル−カプロラクタム、Ｎ−ビニル−アセトアミド、Ｎ−ビニル−ホルムアミド、Ｎ−ビニル−イソプロピルアミド、ビニルベンゼン、ビニルナフタレン、ビニルピリジン、ビニルアルコール、ビニル含有シリコーン、またはそれらの二つもしくはそれ以上の組み合わせから選択されるコモノマーより調製され、あるいはここでヒドロゲルが、３−［トリス（トリメチルシロキシ）シリル］プロピルメタクリラート、メチル−ジ（トリメチルシロキシ）−シリルプロピルグリセロールメタクリラート、メチル−ジ（トリメチルシロキシ）−シリルプロピルグリセロールメタクリラート、３−（トリメチルシリル）プロピルビニルカルボナート、３−（ビニルオキシカルボニルチオ）プロピル−［トリス（トリメチルシロキシ）シラン］、３−［トリス（トリ−メチルシロキシ）シリル］プロピルビニルカルバマート、３−［トリス（トリメチルシロキシ）シリル］プロピルアリルカルバマート、３−［トリス（トリメチルシロキシ）シリル］プロピルビニルカルボナート、またはそれらの二つもしくはそれ以上の組み合わせから選択されるコモノマーより調製され、２：１〜１：２のα，β−不飽和アミド含有有機ケイ素化合物対他の活性化炭素−炭素二重結合含有モノマーの比率であり、
エチレングリコールジアクリラート、エチレングリコールジメタクリラート、プロピレングリコールジアクリラート、プロピレングリコールジメタクリラート、１，４−ブチレングリコールジメタクリラート、エチレングリコールジクロトナート、ジエチレングリコールジメタクリラート、ジエチレングリコールジアクリラート、ジプロピレングリコールジメタクリラート、ジプロピレングリコールジアクリラート、トリメチレングリコールジアクリラート、トリエチレングリコールジメタクリラート、トリエチレングリコールジクロトナート、テトラエチレングリコールジメタクリラート、ヘキサエチレングリコールジメタクリラート、トリプロピレングリコールジアクリラート、トリプロピレングリコールジメタクリラート、テトラプロピレングリコールジメタクリラート、トリブチレングリコールジメタクリラート、テトラブチレングリコールジメタクリラート、ヘキサメチレングリコールジメタクリラート、オクタメチレングリコールジメタクリラート、デカメチレングリコールジメタクリラート、アリルメタクリラート、ジビニルベンゼン、ジアリルフタラート、トリメチロールプロパントリメタクリラート、ジアリルタルトラート、ジアリルマレアート、トリアリルメラミン、Ｎ，Ｎ’−メチレンビスアクリルアミド、ジビニルシトラコナート、ジアリルフマラート、ジビニルスフホン、トリアリルホスフィト、ジアリルベンゼンホスホナート、ヘキサヒドロ−１，３，５−トリアクリルトリアジン、ジビニルエーテル、トリアリルシトラート、ポリシロキサニルビス（アルキルグリセロールアクリラート）、ポリシロキサニルビス（アルキルグリセロールメタクリラート）またはそれらの二つもしくはそれ以上の組み合わせから選択される少なくとも一つの架橋剤、ならびに
２，２’−アゾビス（２，４−ジメチルペンタンニトリル）、２，２’−アゾビス（２−メチルプロパンニトリル）、２，２’−アゾビス（２−メチルブタンニトリル）、ベンゾイルペルオキシドのようなペルオキシド、ベンゾインメチルエーテル、ジエトキシアセトフェノン、ベンゾイルホスフィンオキシド、２−ヒドロキシ−２−メチルプロピオフェノン（ＨＭＰＰ）、１−ヒドロキシシクロヘキシルフェニルケトン、Ｄａｒｏｃｕｒ型開始剤、Ｉｒｇａｃｕｒｅ型開始剤、またはそれらの二つもしくはそれ以上の組み合わせから選択される熱開始剤もしくは光開始剤を含む、
請求項１〜７のいずれか一項に記載のヒドロゲル組成物。
【請求項９】
本発明の３−（メタ）アクリロキシ置換（ヒドロキシシクロヘキシル）エチル基を持つトリシロキサン、ジメチルアクリルアミド、２−ヒドロキシエチル（メタ）アクリラート、Ｎ−ビニルピロリンおよびエチレングリコールジメチルアクリラートの全重量に基づいて、α，β−不飽和アミド含有有機ケイ素化合物が４０〜６０重量パーセントであり、少なくとも一つの、活性化炭素−炭素二重結合を持つコモノマーが２０〜３０重量パーセントのジメチルアクリルアミドであり、１５〜２５重量パーセントの２−ヒドロキシエチル（メタ）アクリラート、１〜１０重量パーセントのＮ−ビニルピロリンおよび０．１〜３重量パーセントのエチレングリコールジメチルアクリラートであるコモノマーからヒドロゲルが作製される、請求項８に記載のヒドロゲル組成物。
【請求項１０】
請求項１〜９のいずれか一項に記載のヒドロゲルを含む、コンタクトレンズ。
【請求項１１】
α，β−不飽和アミド含有有機ケイ素化合物が、α，β−不飽和アミド基とシリル基とが、式（ＩＩ）：
【化７】
2015514071.tif 000007
を持つシクロアルキレン架橋基上のトランス−１，３−置換である立体化学を持ち、式中
Ｒ１、Ｒ２およびＲ３は、水素、１から３個の炭素原子を持つアルキル基、フェニル基、もしくはＲ７Ｃ（＝Ｏ）ＯＲ８基より独立して選択され、ここでＲ７は化学結合もしくは１から６個の炭素原子を持つアルキレン基であり、Ｒ８は水素もしくは１から３個の炭素原子のアルキル基であり、
Ｒ４は、水素、１から６個の炭素原子を持つアルキル基、もしくはフェニル基であり、
Ｒ５は、１から１６個の炭素原子を持ち、かつ任意選択で酸素、硫黄、窒素、またはそれらの二つもしくはそれ以上のヘテロ原子を持つアルキレン基であり、
Ａは酸素、窒素もしくは硫黄であり、
Ｇはヒドロキシル置換シクロヘキシレン基であり、
Ｒ６は化学結合、または１から１６個の炭素原子を持ち、かつ任意選択で酸素、硫黄、窒素、または二つもしくはそれ以上のヘテロ原子を持つアルキレン基であり、
Ｘ１は、メチル、トリメチルシロキシもしくは−Ｏ［Ｓｉ（ＣＨ３）２Ｏ−］ｎであり、式中ｎは１から９の整数であり、
Ｘ２は、メチル、トリメチルシロキシ、もしくは−［ＯＳｉ（ＣＨ３）２］ｍＧ１であり、式中Ｇ１は（ＣＨ３）３ＳｉＯＳｉ（ＣＨ３）２Ｏ−もしくはＨ（ＣＨ３）２ＳｉＯ−または一般式：
【化８】
2015514071.tif 000008
のα，β−不飽和アミド含有基であり、ここでｍは０から２００の整数であり、ただしＸ２が−［ＯＳｉ（ＣＨ３）２］ｍＧ１であるとき、Ｘ１およびＸ３がメチルであるという条件であり、
Ｘ３は、メチル、トリメチルシロキシ、（ＣＨ３）３ＳｉＣＨ２ＣＨ２−、（ＣＨ３）３ＳｉＣＨ２ＣＨ２Ｓｉ（ＣＨ３）２Ｏ−、もしくは−ＯＳｉ（ＣＨ３）２であり、ただし（ｉ）Ｘ１が−Ｏ［Ｓｉ（ＣＨ３）２Ｏ−］ｎであるとき、Ｘ３が−ＯＳｉ（ＣＨ３）２でありかつ、Ｘ１がＸ３と化学結合を形成し、環状ポリシロキサン環を形成するケイ素原子へと結合する二価の−Ｘ１−Ｘ３−基を形成するという条件と、（ｉｉ）Ｘ３が−ＯＳｉ（ＣＨ３）２であるとき、Ｘ１が−Ｏ［Ｓｉ（ＣＨ３）２Ｏ−］ｎでありかつ、Ｘ１がＸ３と化学結合を形成し、環状ポリシロキサン環を形成するケイ素原子へと結合する二価の−Ｘ１−Ｘ３−基を形成するという条件とに従う、請求項１０に記載のコンタクトレンズ。
【請求項１２】
ヒドロゲルフィルムが、
（１）メチルメタクリラート、エチルメタクリラート、ブチルメタクリラート、２−エチルヘキシルアクリラート、シクロヘキシルメタクリラート、メチルアクリラート、２−ヒドロキシエチルメタクリラート（ＨＥＭＡ）、Ｎ−ビニルピロリドン（ＮＶＰ）、メタクリル酸（ＭＡ）、ジメチルアクリルアミド（ＤＭＡ）およびそれらの二つもしくはそれ以上の組み合わせから選択される、活性化炭素−炭素二重結合を持つコモノマーの少なくとも一つ、ここで２：１〜１：２のα，β−不飽和アミド含有有機ケイ素化合物対他の活性化炭素−炭素二重結合含有モノマーの比率であり、
（２）エチレングリコールジアクリラート、エチレングリコールジメタクリラート、プロピレングリコールジアクリラート、プロピレングリコールジメタクリラート、１，４−ブチレングリコールジメタクリラート、エチレングリコールジクロトナート、ジエチレングリコールジメタクリラート、ジエチレングリコールジアクリラート、ジプロピレングリコールジメタクリラート、ジプロピレングリコールジアクリラート、トリメチレングリコールジアクリラート、トリエチレングリコールジメタクリラート、トリエチレングリコールジクロトナート、テトラエチレングリコールジメタクリラート、ヘキサエチレングリコールジメタクリラート、トリプロピレングリコールジアクリラート、トリプロピレングリコールジメタクリラート、テトラプロピレングリコールジメタクリラート、トリブチレングリコールジメタクリラート、テトラブチレングリコールジメタクリラート、ヘキサメチレングリコールジメタクリラート、オクタメチレングリコールジメタクリラート、デカメチレングリコールジメタクリラート、アリルメタクリラート、ジビニルベンゼン、ジアリルフタラート、トリメチロールプロパントリメタクリラート、ジアリルタルトラート、ジアリルマレアート、トリアリルメラミン、Ｎ，Ｎ’−メチレンビスアクリルアミド、ジビニルシトラコナート、ジアリルフマラート、ジビニルスフホン、トリアリルホスフィト、ジアリルベンゼンホスホナート、ヘキサヒドロ−１，３，５−トリアクリルトリアジン、ジビニルエーテル、トリアリルシトラート、ポリシロキサニルビス（アルキルグリセロールアクリラート）、ポリシロキサニルビス（アルキルグリセロールメタクリラート）またはそれらの二つもしくはそれ以上の組み合わせからなる群より選択される少なくとも一つの架橋剤を含む、請求項１０に記載のコンタクトレンズ。
【請求項１３】
本発明の３−（メタ）アクリロキシ置換（ヒドロキシシクロヘキシル）エチル基を持つトリシロキサン、ジメチルアクリルアミド、２−ヒドロキシエチル（メタ）アクリラート、Ｎ−ビニルピロリンおよびエチレングリコールジメチルアクリラートの全重量に基づいて、α，β−不飽和アミド含有有機ケイ素化合物が４０〜１００重量パーセントであり、他の活性化炭素−炭素二重結合を持つコモノマーが１０〜３０重量パーセントのジメチルアクリルアミドであり、０〜２５重量パーセントの２−ヒドロキシエチル（メタ）アクリラート、０〜１０重量パーセントのＮ−ビニルピロリンおよび０．１〜３重量パーセントのエチレングリコールジメチルアクリラートであるコモノマーからヒドロゲルフィルムが作製される、請求項１０に記載のコンタクトレンズ。
【請求項１４】
α，β−不飽和アミド含有有機ケイ素化合物が、（アクリロイルアミノ）−酢酸２−ヒドロキシ−５−［２−ビス−（トリメチルシロキシ）メチルシラニル−エチル］−シクロヘキシルエステル、３−（アクリロイルアミノ）−プロピオン酸２−ヒドロキシ−５−［２−ビス−（トリメチルシロキシ）メチルシラニル−エチル］−シクロヘキシル−エステル、（２−メチル−アクリロイルアミノ）−酢酸２−ヒドロキシ−５−［２−ビス−（トリメチルシロキシ）メチルシラニル−エチル］−シクロヘキシルエステル、９−（２−メチル−アクリロイルアミノ）−ノナン酸２−ヒドロキシ−５−［２−ビス−（トリメチルシロキシ）メチルシラニル−エチル］−シクロヘキシルエステル、９−（２−メチル−アクリロイルアミノ）−ノナン酸２−ヒドロキシ−５−［２−ビス−（トリメチルシロキシ）メチルシラニル−エチル］シクロヘキシルエステル、２−メチル−アクリル酸２−ヒドロキシ−５−ビス−（トリメチルシロキシ）メチルシラニル−シクロヘキシルエステル、９−（３−メトキシカルボニル−アクリロイルアミノ）−ノナン酸２−ヒドロキシ−５−［３−ビス−（トリメチルシロキシ）メチルシラニル−プロピル］−シクロヘキシルエステル、３−｛２−［２−ヒドロキシ−５−［２−ビス−（トリメチルシロキシ）メチルシラニル−エチル］−シクロヘキシルオキシカルボニル］−エチルカルバモイル｝−アクリル酸、３−｛２−［２−ヒドロキシ−５−［２−ビス−（トリメチルシロキシ）メチルシラニル−エチル］−シクロヘキシルオキシカルボニル］−エチルカルバモイル｝−アクリル酸、３−｛２−［２−ヒドロキシ−５−［２−ビス−（トリメチルシロキシ）メチルシラニル−エチル］−シクロヘキシルオキシカルボニル］−エチルカルバモイル｝−アクリル酸メチルエステル、３−｛２−［２−ヒドロキシ−５−［ビス−（３−トリメチルシロキシ）メチルシラニル−プロピル］−シクロヘキシルオキシカルボニル］−エチルカルバモイル｝−アクリル酸メチルエステル、アクリロイルアミノ−酢酸２−ヒドロキシ−５−［２−トリス−（トリメチルシロキシ）シラニル−エチル］−シクロヘキシルエステル、３−（アクリロイルアミノ）−プロピオン酸２−ヒドロキシ−５−［２−トリス−（トリメチルシロキシ）シラニル−エチル］−シクロヘキシルエステル、（２−メチル−アクリロイルアミノ）−酢酸２−ヒドロキシ−５−［２−トリス−（トリメチルシロキシ）シラニル−エチル］−シクロヘキシルエステル、２−メチル−アクリル酸２−ヒドロキシ−５−［２−トリス−（トリメチルシロキシ）シラニル−エチル］−シクロヘキシルエステル、９−（２−メチル−アクリロイルアミノ）−ノナン酸２−ヒドロキシ−５−［２−トリス−（トリメチルシロキシ）シラニル−エチル］−シクロヘキシルエステル、９−（３−メトキシカルボニル−アクリロイルアミノ）−ノナン酸２−ヒドロキシ−５−［３−トリス−（トリメチルシロキシ）シラニル−プロピル］−シクロヘキシルエステル、３−｛２−［２−ヒドロキシ−５−［２−トリス−（トリメチルシロキシ）シラニル−エチル］−シクロヘキシルオキシカルボニル］−エチルカルバモイル｝−アクリル酸、３−｛２−［２−ヒドロキ��−５−［２−トリス−（トリメチルシロキシ）シラニル−エチル］−シクロヘキシルオキシカルボニル］−エチルカルバモイル｝−アクリル酸、３−｛２−［２−ヒドロキシ−５−［２−トリス−（トリメチルシロキシ）シラニル−エチル］−シクロヘキシルオキシカルボニル］−エチルカルバモイル｝−アクリル酸メチルエステル、３−｛２−［２−ヒドロキシ−５−［３−トリス−（トリメチルシロキシ）シラニル−プロピル］−シクロヘキシルオキシカルボニル］−エチルカルバモイル｝−アクリル酸メチルエステル、アクリロイルアミノ−酢酸２−ヒドロキシ−５−｛２−［１，１，３，３−テトラメチル−３−（２−トリメチルシラニル−エチル）−ジシロキサニル］−エチル｝シクロヘキシルエステル、（２−メチルアクリロイルアミノ）−酢酸２−ヒドロキシ−５−｛２−［１，１，３，３−テトラメチル−３−（２−トリメチルシラニル−エチル）−ジシロキサニル］−エチル｝シクロヘキシルエステル、アクリロイルアミノ−酢酸２−ヒドロキシ−５−｛２−［ジメチル−（２−トリメチルシラニル−エチル）−シラニル］−エチル｝−シクロヘキシルエステル、（２−メチルアクリロイルアミノ）−酢酸２−ヒドロキシ−５−｛２−［ジメチル−（２−トリメチルシラニル−エチル）−シラニル］−エチル｝−シクロヘキシルエステル、アクリロイルアミノ−酢酸２−ヒドロキシ−５−［２−（２，４，４，６，６−ペンタメチル−［１，３，５，２，４，６］トリオキサトリシリナン−２−イル）−エチル］−シクロヘキシルエステル、（２−メチル−アクリロイルアミノ−酢酸２−ヒドロキシ−５−［２−（２，４，４，６，６−ペンタメチル−［１，３，５，２，４，６］トリオキサトリシリナン−２−イル）−エチル］−シクロヘキシルエステル、アクリロイルアミノ−酢酸５−［２−（２，４，４，６，６，８，８−ヘプタメチル−［１，３，５，７，２，４，６，８］テトロキサテトラシロカン−２−イル）−エチル］−２−ヒドロキシ−シクロヘキシルエステル、（２−メチル−アクリロイルアミノ）−酢酸５−［２−（２，４，４，６，６，８，８−ヘプタメチル−［１，３，５，７，２，４，６，８］テトロキサテトラシロカン−２−イル）−エチル］−２−ヒドロキシ−シクロヘキシルエステル、アクリロイルアミノ−酢酸４−［ジメチル−（２−トリメチルシラニル−エチル）−シラニル］−２−ヒドロキシ−シクロヘキシルエステル、アクリロイルアミノ−酢酸４−［１，１，３，３−テトラメチル−３−（２−トリメチルシラニル−エチル）−ジシロキサニル］−２−ヒドロキシシクロヘキシルエステル、アクリロイルアミノ−酢酸４−［２，４，４，６，６，８，８−ヘプタメチル−［１，３，５，７，２，４，６，８］テトロキサテトラシロカン−２−イル］−２−ヒドロキシ−シクロヘキシルエステル、アクリロイルアミノ−酢酸４−［トリス−（トリメチルシロキシ）シラニル］−２−ヒドロキシ−シクロヘキシルエステル、またはそれらの二つもしくはそれ以上の組み合わせからなる群より選択される、請求項１〜１３のいずれか一項に記載のハイドロゲル組成物またはコンタクトレンズ。
【請求項１５】
組成物が、布地処理配合物、紙処理配合物、皮革処理配合物、パーソナルケア配合物、ホームケア配合物、コーティング配合物、塗料配合物、種子処理配合物におけるフィルム形成添加剤である、請求項１に記載の組成物。